(57)【特許請求の範囲】
【請求項１】
下記組成式で表される希土類複合酸化物蛍光体。
Ｍ（Ｌｎ1-x ，Ｌｎ’x ）Ｒ3 Ｏ7 
（式中、ＭはＣａ、Ｓｒ、Ｂａ、Ｍｇ及びＺｎの群から選択された一種以上の２価金属元素であり、ＬｎはＬａ、Ｙ、Ｇｄ及びＬｕの群から選択された一種以上の希土類元素であり、Ｌｎ’はＴｂ、Ｔｍ、Ｅｕ、Ｓｍ、Ｐｒ、Ｄｙ、Ｈｏ及びＥｒの群から選択された一種以上のランタニド族元素であり、ＲはＧａ、Ａｌ及びＩｎの群から選択された一種以上の IIIＢ族系元素をそれぞれ示し、ｘは３×１０-2≦ｘ≦１の範囲の数である。）
【請求項２】
上記組成式の中のｘ値が５×１０-2≦ｘ≦９×１０-1の範囲の数である請求項１記載の希土類複合酸化物蛍光体。
【請求項３】
上記組成式の中のＭがＣａ、Ｓｒ及びＢａの群から選択された一種以上の２価金属元素であり、Ｌｎ’はＴｂ、Ｔｍ及びＥｕの群から選択された一種以上のランタニド族元素であり、ＲはＧａ及び／又はＡｌである請求項１又は２記載の希土類複合酸化物蛍光体。
【請求項４】
上記組成式の中のＬｎ’がＴｂ及び／又はＴｍである請求項１〜３項のいずれか１項に記載の希土類複合酸化物蛍光体。
【発明の詳細な説明】
【０００１】
【発明の属する技術分野】
本発明は、紫外線、電子線、Ｘ線等の電磁波、特に紫外線による励起により、近紫外域ないし青、緑、赤色の可視域の発光を呈する新規な希土類複合酸化物蛍光体に関する。
【０００２】
【従来の技術】
一般に、蛍光体は紫外線、電子線、Ｘ線等の電磁波による励起によって近紫外光〜可視光を発し、蛍光ランプ、ＣＲＴ、ＰＤＰ等のディスプレイ、放射線増感紙、屋内外装飾用の蛍光性タイル等に幅広く実用されており、既に種々の蛍光体が開発されているが、蛍光体の用途の多様化、高機能化に伴い、蛍光体も発光色の多色化、高輝度化、耐候性のほか、諸特性の安定性等が求められているが、従来の実用蛍光体は発光色の種類が限定されているため、安定的に種々の色に発光する蛍光体の開発が望まれている。
【０００３】
従来の実用蛍光体としては、硫化物、酸硫化物、ハロゲン化物、酸化物等を母体結晶とする蛍光体が種々知られており、その使用環境にもよるが、一般的には酸化物を母体とする酸化物系蛍光体が、比較的化学的に安定で耐久性も良い傾向にある。
【０００４】
【発明が解決しようとする課題】
本発明は、上記の状況に鑑みてなされたもので、化学的に安定で種々の色に発光する新しい酸化物系の蛍光体を提供しようとするものである。
【０００５】
【課題が解決するための手段】
本発明者等は、上記課題を達成するため、種々の無機酸化物結晶について、それぞれに希土類元素を付活する試みを行った結果、アルカリ土類金属等の２価金属元素と、希土類元素（ランタニド元素）及び IIIＢ族元素からなるメリライト型構造の複合酸化物結晶にランタニド元素を付活剤としてドープすることにより、紫外線励起下で付活剤元素の種類に応じた固有の発光色を呈する蛍光体が得られることを見いだし本発明に至った。本発明の構成は次のとおりである。
【０００６】
(1) 下記組成式で表される希土類複合酸化物蛍光体。
Ｍ（Ｌｎ1-x ，Ｌｎ’x ）Ｒ3 Ｏ7 
（式中、ＭはＣａ、Ｓｒ、Ｂａ、Ｍｇ及びＺｎの群から選択された一種以上の２価金属元素であり、ＬｎはＬａ、Ｙ、Ｇｄ及びＬｕの群から選択された一種以上の希土類元素であり、Ｌｎ’はＴｂ、Ｔｍ、Ｅｕ、Ｓｍ、Ｐｒ、Ｄｙ、Ｈｏ及びＥｒの群から選択された一種以上のランタニド族元素であり、ＲはＧａ、Ａｌ及びＩｎの群から選択された一種以上の IIIＢ族系元素をそれぞれ示し、ｘは３×１０-2≦ｘ≦１の範囲の数である。）
【０００７】
(2) 上記組成式の中のｘ値が５×１０-2≦ｘ≦９×１０-1の範囲の数である上記(1) 記載の希土類複合酸化物蛍光体。
(3) 上記組成式の中のＭがＣａ、Ｓｒ及びＢａの群から選択された一種以上の２価金属元素であり、Ｌｎ’はＴｂ、Ｔｍ及びＥｕの群から選択された一種以上のランタニド族元素であり、ＲはＧａ及び／又はＡｌである上記(1) 又は(2) 記載の希土類複合酸化物蛍光体。
(4) 上記組成式の中のＬｎ’がＴｂ及び／又はＴｍである上記(1) 〜(3) のいずれか１つに記載の希土類複合酸化物蛍光体。
【０００８】
【発明の実施の形態】
従来、アルカリ土類金属と希土類元素（ランタニド元素）と IIIＢ族元素とからなるメリライト型の結晶構造を有する複合酸化物結晶に対し、ランタニド元素を付活剤としてドープした複合酸化物蛍光体は、“Materials Chemistry and Physics ”，15(1986) pp.537 〜544 の“Luminescnce Properties of ＢａＬａＧａ3 Ｏ7 " なる報文中にＢａＬａ0.98Ｔｂ0.02Ｇａ3 Ｏ7 組成の蛍光体が記載されており、また、“J. Phys. Chem. Solids ” Vol.58, No.4, pp.639 〜645 (1997)の“Investigation of  Ｅｕ3+  Sites in  ＳｒＬａＧａ3 Ｏ7 ，ＳｒＬａＧａＯ4 and ＳｒＬａＡｌＯ4 Crystals”なる報文中に、１原子％のＥｕを含むＳｒＬａＧａ3 Ｏ7 ，ＳｒＬａＧａＯ4 及びＳｒＬａＡｌＯ4 なる組成の蛍光体がそれぞれ記載されている。ここに記載の蛍光体の付活剤であるＴｂやＥｕの濃度が０．５〜１原子％程度であるのに対し、本発明の蛍光体は、付活剤であるランタニド元素（Ｌｎ’）の濃度が上記公知の蛍光体よりも高濃度であって、既知の概念では、蛍光体としては濃度消光による発光効率の低下が認められる濃度域において、意外にも上記の公知の蛍光体に比べて大幅に発光強度の高い蛍光体を見いだし本発明に至ったのである。
【０００９】
本発明の蛍光体組成の具体例を示すと下記の通りである。
Ｃａ（Ｌａ，Ｔｂ）Ｇａ3 Ｏ7 、      Ｃａ（Ｙ，Ｔｍ）Ｇａ3 Ｏ7 、
Ｓｒ（Ｌａ，Ｔｂ）Ｇａ3 Ｏ7 、      Ｓｒ（Ｙ，Ｔｍ）Ｇａ3 Ｏ7 、
Ｂａ（Ｌａ，Ｔｂ）Ｇａ3 Ｏ7 、      Ｂａ（Ｙ，Ｔｍ）Ｇａ3 Ｏ7 、
Ｍｇ（Ｌａ，Ｔｂ）Ｇａ3 Ｏ7 、      Ｍｇ（Ｙ，Ｔｍ）Ｇａ3 Ｏ7 、
Ｚｎ（Ｌａ，Ｔｂ）Ｇａ3 Ｏ7 、      Ｚｎ（Ｙ，Ｔｍ）Ｇａ3 Ｏ7 、
Ｃａ（Ｇｄ，Ｔｂ）Ｇａ3 Ｏ7 、      Ｃａ（Ｇｄ，Ｔｍ）Ｇａ3 Ｏ7 、
Ｓｒ（Ｇｄ，Ｔｂ）Ｇａ3 Ｏ7 、      Ｓｒ（Ｇｄ，Ｔｍ）Ｇａ3 Ｏ7 、
Ｂａ（Ｇｄ，Ｔｂ）Ｇａ3 Ｏ7 、      Ｂａ（Ｇｄ，Ｔｍ）Ｇａ3 Ｏ7 、
Ｍｇ（Ｇｄ，Ｔｂ）Ｇａ3 Ｏ7 、      Ｍｇ（Ｇｄ，Ｔｍ）Ｇａ3 Ｏ7 、
Ｚｎ（Ｇｄ，Ｔｂ）Ｇａ3 Ｏ7 、      Ｚｎ（Ｇｄ，Ｔｍ）Ｇａ3 Ｏ7 、
Ｃａ（Ｙ，Ｔｂ）Ｇａ3 Ｏ7 、        Ｃａ（Ｌａ，Ｅｕ）Ｇａ3 Ｏ7 、
Ｓｒ（Ｙ，Ｔｂ）Ｇａ3 Ｏ7 、        Ｓｒ（Ｌａ，Ｅｕ）Ｇａ3 Ｏ7 、
Ｂａ（Ｙ，Ｔｂ）Ｇａ3 Ｏ7 、        Ｂａ（Ｌａ，Ｅｕ）Ｇａ3 Ｏ7 、
Ｍｇ（Ｙ，Ｔｂ）Ｇａ3 Ｏ7 、        Ｍｇ（Ｌａ，Ｅｕ）Ｇａ3 Ｏ7 、
Ｚｎ（Ｙ，Ｔｂ）Ｇａ3 Ｏ7 、        Ｚｎ（Ｌａ，Ｅｕ）Ｇａ3 Ｏ7 、
Ｃａ（Ｌｕ，Ｔｂ）Ｇａ3 Ｏ7 、      Ｃａ（Ｇｄ，Ｅｕ）Ｇａ3 Ｏ7 、
Ｓｒ（Ｌｕ，Ｔｂ）Ｇａ3 Ｏ7 、      Ｓｒ（Ｇｄ，Ｅｕ）Ｇａ3 Ｏ7 、
Ｂａ（Ｌｕ，Ｔｂ）Ｇａ3 Ｏ7 、      Ｂａ（Ｇｄ，Ｅｕ）Ｇａ3 Ｏ7 、
Ｍｇ（Ｌｕ，Ｔｂ）Ｇａ3 Ｏ7 、      Ｍｇ（Ｇｄ，Ｅｕ）Ｇａ3 Ｏ7 、
Ｚｎ（Ｌｕ，Ｔｂ）Ｇａ3 Ｏ7 、      Ｚｎ（Ｇｄ，Ｅｕ）Ｇａ3 Ｏ7 、
（Ｃａ，Ｓｒ）（Ｌａ，Ｔｂ）Ｇａ3 Ｏ7 、Ｃａ（Ｇｄ，Ｓｍ）Ｇａ3 Ｏ7 、
（Ｓｒ，Ｂａ）（Ｇｄ，Ｔｂ）Ｇａ3 Ｏ7 、Ｃａ（Ｙ，Ｄｙ）Ｇａ3 Ｏ7 、
Ｃａ（Ｌａ，Ｔｂ）Ａｌ3 Ｏ7 、      Ｃａ（Ｙ，Ｐｒ）Ｇａ3 Ｏ7 、
Ｓｒ（Ｌａ，Ｔｂ）Ａｌ3 Ｏ7 、      Ｃａ（Ｙ，Ｈｏ）Ｇａ3 Ｏ7 、
Ｂａ（Ｌａ，Ｔｂ）Ａｌ3 Ｏ7 、      Ｃａ（Ｙ，Ｅｒ）Ｇａ3 Ｏ7 、
Ｍｇ（Ｌａ，Ｔｂ）Ａｌ3 Ｏ7 、
Ｓｒ（Ｌａ，Ｔｂ）（Ａｌ，Ｇａ）3 Ｏ7 、
Ｚｎ（Ｌａ，Ｔｂ）Ａｌ3 Ｏ7 、
Ｓｒ（Ｇａ，Ｅｕ）（Ａｌ，Ｇａ）3 Ｏ7 、
Ｃａ（Ｌａ，Ｔｂ）（Ｉｎ，Ａｌ）3 Ｏ7 、
Ｃａ（Ｙ，Ｅｕ）（Ｇａ，Ｉｎ）3 Ｏ7 、
等である。
【００１０】
本発明の希土類複合酸化物蛍光体は次の蛍光体原料を用いて製造される。
(1) 母体を構成するＭ元素の酸化物もしくはＭ元素の炭酸塩、硝酸塩、硫酸塩、ハロゲン化物等、高温で容易にＭ元素の酸化物に変わり得るＭ元素の化合物、
(2) 母体を構成するＬｎ元素の酸化物もしくはＬｎ元素の炭酸塩、硝酸塩、硫酸塩、ハロゲン化物等、高温で容易にＬｎ元素の酸化物に変わり得るＬｎ元素の化合物、
(3) 母体を構成するＲ元素の酸化物もしくはＲ元素の炭酸塩、硝酸塩、硫酸塩、ハロゲン化物等、高温で容易にＲ元素の酸化物に変わり得るＲ元素の化合物、及び
(4) 付活剤となるＬｎ’元素の酸化物もしくは、Ｌｎ’元素の炭酸塩、硝酸塩、硫酸塩、ハロゲン化物など、高温で容易にＬｎ’元素の酸化物に変わることのできるＬｎ’元素の化合物
【００１１】
即ち、上記の蛍光体原料を化学量論的に、組成式がＭ（Ｌｎ1-x ，Ｌｎ’x ）Ｒ3 Ｏ7 （式中、ＭはＣａ、Ｓｒ、Ｂａ、Ｍｇ及びＺｎの群から選択された一種以上の２価金属元素であり、ＬｎはＬａ、Ｙ、Ｇｄ及びＬｕの群から選択された一種以上の希土類元素であり、Ｌｎ’はＴｂ、Ｔｍ、Ｅｕ、Ｓｍ、Ｐｒ、Ｄｙ、Ｈｏ及びＥｒの群から選択された一種以上のランタニド族元素であり、ＲはＧａ、Ａｌ及びＩｎの群から選択された一種以上の IIIＢ族系元素であり、ｘは３×１０-2≦ｘ≦１の範囲の数である）となるような割合で秤量し、乾式混合機などを用いて充分混合する。
【００１２】
上記蛍光体の中でも、上記組成式においてＭ元素がＣａ、Ｓｒ及びＢａの中の少なくとも１種のアルカリ土類金属であり、ＬｎはＬａ，Ｙ，Ｇｄ及びＬｕの群から選択された一種以上の希土類元素であり、付活剤のＬｎ’元素がＴｂ、Ｔｍ及びＥｕの中の少なくとも１種であるランタニド族元素であり、ＲがＧａ及び／又はＡｌの組み合わせからなる複合酸化物蛍光体が、他の組み合わせからなる複合酸化物蛍光体よりも発光輝度が高く、特に、付活剤のＬｎ’元素がＴｂ又はＴｍの場合で、Ｍ元素がＣａ、Ｓｒ及びＢａの中の少なくとも１種のアルカリ土類金属、ＬｎはＬａ，Ｙ，Ｇｄ及びＬｕの群から選択された一種以上の希土類元素、ＲがＧａ及び／又はＡｌの組み合わせからなる複合酸化物蛍光体が一層高輝度の発光を呈する。
【００１３】
なお、各蛍光体原料の混合の均一度合を上げるため、水又はエチルアルコールを用いて各蛍光体原料を湿式で混合し、その後、乾燥することが好ましい。また、上記蛍光体原料中、希土類原料（Ｌｎの化合物及びＬｎ’の化合物）はこれを予め塩酸又は硝酸などの鉱酸に溶解し、その混合溶液中に蓚酸、アルカリ等を加えて両者を蓚酸塩、水酸化物等として共沈させ、その後加熱して、均一に混合した原料酸化物を調製し、これに希土類原料以外の残りの蛍光体原料を加えて混合して蛍光体原料としてもよい。
【００１４】
さらに、上記の蛍光体原料混合物に該原料の１〜１０重量％のアルカリ金属もしくはアルカリ土類金属のハロゲン化物、アンモニウム塩等の比較的低融点化合物を融剤として予め添加、混合しても良い。
これらの蛍光体原料混合物をアルミナルツボ等の耐熱容器に充填し、空気中又は不活性ガス雰囲気中で焼成する。蛍光体原料中、上記(4) のＬｎ’元素がＴｂ、Ｐｒ等の場合には、水素ガスを１〜５％の範囲で少量含有する還元性雰囲気の不活性ガス中で焼成することが好ましい。なお、上記蛍光体原料混合物は、予めペレット状等に加圧成型しておき、そのペレットを焼成しても良い。
【００１５】
焼成の温度と時間は原料の充填量により異なるが、７００〜１６００℃の温度で２〜５０時間焼成すればよく、好ましくは１０００〜１４００℃で５〜３０時間焼成すればよい。焼成の回数は１回でもよいが、順次、焼成温度を上げて複数回焼成、冷却、粉砕する工程を繰り返す方が発光輝度を上げることができる。
この焼成物は冷却後、粉砕、水洗、乾燥、篩い分けを行い、本発明の蛍光体を得る。
【００１６】
なお、付活元素Ｌｎ’の量（ｘ値）は得られる蛍光体の発光輝度の点で３×１０-2≦ｘ≦１、より好ましくは５×１０-2≦ｘ≦９×１０-1とするのが良い。
本発明の蛍光体においては、意外にも、付活元素Ｌｎ’の量（ｘ値）が母体を構成する希土類元素Ｌｎの量より多くても、従来の公知の同類の蛍光体のように、付活剤を高濃度化した場合、濃度消光による発光強度の急激な低下が認められないという特徴がある。
【００１７】
図１及び図２は、本発明のＳｒＬａ0.2 Ｔｂ0.8 Ｇａ3 Ｏ7 蛍光体及びＣａＬａ0.1 Ｅｕ0.9 Ｇａ3 ０7 蛍光体についてＸ線回折装置で得たＸ線回折パターンを示したグラフである。図１及び図２から、結晶構造が共にメリライト型構造の化合物の単一相からなることが確認された。なお、これら以外にも、本発明の蛍光体の組成の多くは図１、図２に例示したようなＸ線回折パターンを示す。
【００１８】
図３は、本発明のＳｒＬａ0.2 Ｔｂ0.8 Ｇａ3 Ｏ7 蛍光体を、波長２５４ｎｍの紫外線で励起した時の発光スペクトルであり、緑色発光を示す。
また、図４は、本発明のＣａＬａ0.1 Ｅｕ0.9 Ｇａ3 ０7 蛍光体を波長３６０ｎｍの紫外線で励起した時の発光スペクトルであり、赤色発光を示す。
【００１９】
なお、本発明の蛍光体において、母体を構成する元素Ｍとして、Ｓｒ、Ｃａの代わりに、Ｂａ、Ｍｇ又はＺｎを用いても、また、母体を構成する元素ＬｎとしてＬａの代わりにＹ、Ｇｄ又はＬｕを用いても、付活剤元素Ｌｎ’がＴｂである場合は、図３に類似した緑色発光を示し、また、付活剤元素Ｌｎ’がＥｕである場合は、図３と類似した赤色発光を示すことが確認された。
さらに、付活剤元素Ｌｎ’として、Ｔｍ，Ｐｒ，Ｓｍ，Ｄｙ，Ｈｏ又はＥｒを用いると、その付活剤元素に固有の発光色を示す蛍光体が得られた。
【００２０】
図５は、図１に例示したＳｒＬａ0.2 Ｔｂ0.8 Ｇａ3 Ｏ7 蛍光体について、付活剤である、Ｔｂの濃度（ｘ値）を変化（Ｌａ濃度も同時に変化）させて複数の蛍光体を調製し、それぞれを波長２５４ｎｍの紫外線で励起した時の蛍光体の発光強度（輝度）を測定してプロットした蛍光体発光強度の付活剤濃度依存性を示すグラフである。
【００２１】
また、この蛍光体は、波長１４６ｎｍの真空紫外線で励起してもよく発光し、その時の発光強度の付活剤濃度依存性（図示せず）は２５４ｎｍの紫外線励起による蛍光体発光強度の付活剤濃度依存性を示した図５と同様な傾向を示すことを確認している。
【００２２】
図６は、図２に例示したＣａＬａ0.1 Ｅｕ0.9 Ｇａ3 ０7 蛍光体について、付活剤であるＥｕの濃度（ｘ値）を変化（Ｌａ濃度も同時に変化）させた複数の蛍光体を調製し、それぞれを波長３６０ｎｍの紫外線で励起した時の発光強度（輝度）を測定してプロットした、蛍光体発光強度の付活剤濃度依存性を示すグラフである。
【００２３】
図５及び図６から分かるように、Ｔｂ濃度（ｘ値）及びＥｕ（ｘ値）濃度がそれぞれおよそ３×１０-2より大きくなると、本発明の希土類複合酸化物蛍光体の発光輝度は著しく向上し、ｘ値が１に近づくと発光輝度は逆に低下する傾向がある。
また、上述のようにして得られた希土類酸化物蛍光体は紫外線、電子線，Ｘ線等の電磁波を反復照射しても、特に組成的にも発光強度にも大きな変化はなく、化学的に安定であった。
【００２４】
【実施例】
（実施例１）
ＳｒＣＯ3                                               ７３．８ｇ
Ｌａ2 Ｏ3                                               １６．３ｇ
Ｔｂ4 Ｏ7                                               ７４．８ｇ
Ｇａ2 Ｏ3                                             １４０．６ｇ
上記の各蛍光体原料を秤量し、乾式混合機にて充分混合した。この混合物をアルミナ性の耐熱容器に堅く充填し、ガス雰囲気型電気炉にて焼成した。焼成は５％の水素（Ｈ2 ）を含有するアルゴン（Ａｒ）ガスの雰囲気中で１１００℃で１０時間焼成した。この焼成物を粉砕し、篩い分けを行ってＳｒＬａ0.2 Ｔｂ0.8 Ｇａ3 Ｏ7 組成の蛍光体を得た。
【００２５】
蛍光体組成の確認は、Ｘ線回折装置で得たＸ線回折線図と化学分析の結果から行った（以下の実施例においても同様である）。得られた蛍光体のＸ線回折線図は図１の通りであり、この蛍光体を２５４ｎｍの紫外線で励起した時の発光スペクトルは図３に示すとおりであり、緑色発光を呈した。
この蛍光体は、電子線励起やＸ線励起においても、紫外線で励起した場合と同様に緑色発光を呈した。
【００２６】
（実施例２）
ＣａＣＯ3                                               ５０．１ｇ
Ｌａ2 Ｏ3                                                 ８．２ｇ
Ｅｕ2 Ｏ3                                               ７９．２ｇ
Ｇａ2 Ｏ3                                             １４０．６ｇ
上記の各蛍光体原料を秤量し、乾式混合機にて充分混合した。この混合物をアルミナ性の耐熱容器に堅く充填し、高温電気炉にて焼成した。焼成は空気中で１４００℃で８時間焼成した。この焼成物を粉砕し、純水にて洗浄し、脱水の後、乾燥し、篩い分けを行ってＣａＬａ0.1 Ｅｕ0.9 Ｇａ3 ０7 蛍光体を得た。
【００２７】
このようにして得た蛍光体のＸ線回折線図は図２の通りであり、この蛍光体を３６０ｎｍの紫外線で励起した時の発光スペクトルは図４に示すとおりであり、赤色発光を呈した。
この蛍光体は、電子線励起やＸ線励起においても、紫外線で励起した場合と同様に赤色発光を呈した。
【００２８】
（実施例３）
ＳｒＣＯ3                                               ７３．８ｇ
Ｌａ2 Ｏ3                                               ７７．４ｇ
Ｔｍ2 Ｏ3                                                 ４．８ｇ
Ｇａ2 Ｏ3                                             １４０．６ｇ
上記の各蛍光体原料を秤量し、乾式混合機にて充分混合した。この混合物をアルミナ性の耐熱容器に堅く充填し、高温電気炉にて焼成した。焼成は空気中で１３００℃で１０時間焼成した。この焼成物を粉砕し、純水にて洗浄し、脱水の後、乾燥し、篩い分けを行い、ＳｒＬａ0.95Ｔｍ0.05Ｇａ3 Ｏ7 蛍光体を得た。
【００２９】
この蛍光体を３６０ｎｍの紫外線で励起した時の発光スペクトルは図７に示すとおりであり、青色発光を呈した。
この蛍光体は電子線励起やＸ線励起においても紫外線で励起した場合と同様に青色発光を呈した。
【００３０】
（実施例４）
ＢａＣＯ3                                               ９８．７ｇ
Ｙ2 Ｏ3                                                 ５０．８ｇ
Ｓｍ2 Ｏ3                                                 ８．７ｇ
Ｇａ2 Ｏ3                                             １４０．６ｇ
ＮＨ4 Ｆ（融剤）                                        １０．０ｇ
上記の各蛍光体原料を秤取し、乾式混合機にて充分混合した。この混合物をアルミナ性の耐熱容器に堅く充填し、高温電気炉にて焼成した。焼成は空気中で１４００℃で１５時間焼成した。この焼成物を粉砕し、純水にて洗浄し、脱水の後、乾燥し、篩い分けを行い、ＢａＹ0.9 Ｓｍ0.1 Ｇａ3 Ｏ7 蛍光体を得た。
この蛍光体は紫外線、電子線励起及びＸ線励起により橙赤色発光を呈した。
【００３１】
（実施例５）
ＣａＣＯ3                                               ５０．１ｇ
Ｌｕ2 Ｏ3                                               ４９．７ｇ
Ｄｙ2 Ｏ3                                               ４６．７ｇ
Ｇａ2 Ｏ3                                             １４０．６ｇ
上記の各蛍光体原料を秤取し、乾式混合機にて充分混合した。この混合物をアルミナ性の耐熱容器に堅く充填し、高温電気炉にて焼成した。焼成は空気中で１４００℃で１２時間焼成した。この焼成物を粉砕し、純水にて洗浄し、脱水の後、乾燥し、篩い分けを行い、ＣａＬｕ0.5 Ｄｙ0.5 Ｇａ3 Ｏ7 蛍光体を得た。
を得た。
この蛍光体は紫外線、電子線励起及びＸ線励起により黄色発光を呈した。
【００３２】
（実施例６）
ＣａＣＯ3                                               ５０．１ｇ
Ｙ2 Ｏ3                                                 ５０．８ｇ
Ｐｒ6 Ｏ11                                                ８．４ｇ
Ｇａ2 Ｏ3                                             １４０．６ｇ
上記の各蛍光体原料を秤取し、乾式混合機にて充分混合した。この混合物をアルミナ性の耐熱容器に堅く充填し、高温電気炉にて焼成した。焼成は２％の水素を含有する窒素ガス気流中、１３００℃で１０時間焼成した。この焼成物を粉砕し、純水にて洗浄し、脱水の後、乾燥し、篩い分けを行い、ＣａＹ0.9 Ｐｒ0.1 Ｇａ3 Ｏ7 蛍光体を得た。
この蛍光体は紫外線、電子線励起及びＸ線励起により緑色発光を呈した。
【００３３】
（実施例７）
ＺｎＯ                                                  ４０．７ｇ
Ｇｄ2 Ｏ3                                               ７２．５ｇ
Ｈｏ2 Ｏ3                                               １８．９ｇ
Ｇａ2 Ｏ3                                             １４０．６ｇ
上記の各蛍光体原料を秤取し、乾式混合機にて充分混合した。この混合物をアルミナ性の耐熱容器に堅く充填し、高温電気炉にて焼成した。焼成は空気中で１２００℃で１０時間焼成した。この焼成物を粉砕し、純水にて洗浄し、脱水の後、乾燥し、篩い分けを行い、ＺｎＧｄ0.8 Ｈｏ0.2 Ｇａ3 Ｏ7 蛍光体を得た。
この蛍光体は紫外線、電子線励起及びＸ線励起により黄緑色発光を呈した。
【００３４】
（実施例８）
Ｓｒ（ＮＯ3 ）2                                       １０５．８ｇ
Ｌａ2 Ｏ3                                               ４８．８ｇ
Ｔｂ4 Ｏ7                                               ３７．４ｇ
Ａｌ2 Ｏ3                                               ７６．５ｇ
上記の各蛍光体原料を秤取し、乾式混合機にて充分混合した。この混合物をアルミナ性の耐熱容器に堅く充填し、高温電気炉にて焼成した。焼成は５％の水素を含有するアルゴンガス気流中、１３００℃で１０時間焼成した。この焼成物を粉砕し、純水にて洗浄し、脱水の後、乾燥し、篩い分けを行い、ＳｒＬａ0.6 Ｔｂ0.4 Ａｌ3 Ｏ7 蛍光体を得た。
この蛍光体は紫外線、電子線励起及びＸ線励起により緑色発光を呈した。
【００３５】
（実施例９）
ＣａＣＯ3                                               ５０．１ｇ
Ｙ2 Ｏ3                                                 ２８．２ｇ
Ｅｕ2 Ｏ3                                               ４４．０ｇ
Ｇａ2 Ｏ3                                               ７０．３ｇ
Ｉｎ2 Ｏ3                                               ８５．４ｇ
上記の各蛍光体原料を秤取し、乾式混合機にて充分混合した。この混合物をアルミナ性の耐熱容器に堅く充填し、高温電気炉にて焼成した。焼成は空気中で１３００℃で８時間焼成した。この焼成物を粉砕し、純水にて洗浄し、脱水の後、乾燥し、篩い分けを行い、Ｃａ（Ｙ0.5 Ｅｕ0.5 ）（Ｇａ0.5 Ｉｎ0.5 ）3 Ｏ7 蛍光体を得た。
この蛍光体は紫外線、電子線励起及びＸ線励起により赤色発光を呈した。
【００３６】
【発明の効果】
本発明は、上記の構成を採用することにより、紫外線、電子線、Ｘ線等の電磁波、特に紫外線によって励起すると添加される付活剤である希土類元素の種類に応じてその付活剤に固有の、近紫外域から可視域に発光する新規な酸化物蛍光体の提供を可能にした。
【図面の簡単な説明】
【図１】実施例１で得た蛍光体のＸ線回折線図である。
【図２】実施例２で得た蛍光体のＸ線回折線図である。
【図３】実施例１で得た蛍光体の発光スペクトルのグラフである。
【図４】実施例２で得た蛍光体の発光スペクトルのグラフである。
【図５】実施例１の蛍光体について付活剤のＴｂ濃度（ｘ値）を変化させたときの蛍光体の発光強度の変化を示したグラフである。
【図６】実施例２の蛍光体について付活剤のＥｕ濃度（ｘ値）を変化させたときの蛍光体の発光強度の変化を示したグラフである。
【図７】実施例３で得た蛍光体の発光スペクトルのグラフである。
【図１】
0003826210.tif 000002
【図２】
0003826210.tif 000003
【図３】
0003826210.tif 000004
【図４】
0003826210.tif 000005
【図５】
0003826210.tif 000006
【図６】
0003826210.tif 000007
【図７】
0003826210.tif 000008